(57)【要約】  本発明は、ポリアミド樹脂の少なくとも１つの固体特性を改善するための、式（Ｉ）［式中、  ｘは１、２または３である、  Ｒ1およびＲ2は水素、直鎖のＣ1〜Ｃ7−アルキル、分枝鎖のＣ3〜Ｃ10−アルキル、非置換または置換されたＣ3〜Ｃ12−シクロアルキル、非置換または置換されたＣ3〜Ｃ12−シクロアルキル−Ｃ1〜Ｃ4−アルキル、非置換または置換されたアリール、および非置換または置換されたアリール−Ｃ1〜Ｃ4−アルキルから選択される、且つ、  ＺはＣ3〜Ｃ10−アルカンジイル、非置換または置換されたアリーレン、非置換または置換されたアリーレン−Ｃ1〜Ｃ4−アルキレン−アリーレン、非置換または置換されたヘテロアリーレン、非置換または置換されたヘテロアリーレン−Ｃ1〜Ｃ4−アルキレン−ヘテロアリーレン、非置換または置換されたＣ5〜Ｃ8−シクロアルキレン、非置換または置換されたＣ5〜Ｃ8−シクロアルキレン−Ｃ1〜Ｃ4−アルキレン−Ｃ5〜Ｃ8−シクロアルキレン、非置換または置換されたヘテロシクロアルキレン、および非置換または置換されたヘテロシクロアルキレン−Ｃ1〜Ｃ4−アルキレン−ヘテロシクロアルキレンから選択される］の少なくとも１種の尿素化合物の使用に関する。前記固体特性は、好ましくは、機械的特性および光沢から選択される。
2015516996.tif 000002
【特許請求の範囲】
【請求項１】
ポリアミド樹脂の固体特性の少なくとも１つを改善するための、式Ｉ
【化１】
2015516996.tif 000019
［式中、
ｘは１、２または３であり、
Ｒ1およびＲ2は互いに独立して、水素、直鎖のＣ1〜Ｃ7−アルキル、分枝鎖のＣ3〜Ｃ10−アルキル、非置換または置換されたＣ3〜Ｃ12−シクロアルキル、非置換または置換されたＣ3〜Ｃ12−シクロアルキル−Ｃ1〜Ｃ4−アルキル、非置換または置換されたアリール、および非置換または置換されたアリール−Ｃ1〜Ｃ4−アルキルから選択され、且つ、
ＺはＣ3〜Ｃ10−アルカンジイル、非置換または置換されたアリーレン、非置換または置換されたアリーレン−Ｃ1〜Ｃ4−アルキレン−アリーレン、非置換または置換されたヘテロアリーレン、非置換または置換されたヘテロアリーレン−Ｃ1〜Ｃ4−アルキレン−ヘテロアリーレン、非置換または置換されたＣ5〜Ｃ8−シクロアルキレン、非置換または置換されたＣ5〜Ｃ8−シクロアルキレン−Ｃ1〜Ｃ4−アルキレン−Ｃ5〜Ｃ8−シクロアルキレン、非置換または置換されたヘテロシクロアルキレン、および非置換または置換されたヘテロシクロアルキレン−Ｃ1〜Ｃ4−アルキレン−ヘテロシクロアルキレンから選択される］
の少なくとも１種の尿素化合物の使用。
【請求項２】
前記固体特性が、機械的特性および光沢から選択される、請求項１に記載の使用。
【請求項３】
前記機械的特性が、引張特性およびノッチ付衝撃靭性から選択される、請求項２に記載の使用。
【請求項４】
前記引張特性が、降伏応力、降伏歪、破断時引張歪、破断時引張応力、弾性率および剪断弾性率から選択される、請求項３に記載の使用。
【請求項５】
Ｒ1およびＲ2が、互いに独立して、直鎖のＣ1〜Ｃ7−アルキル、分枝鎖のＣ3〜Ｃ10−アルキル、非置換または置換されたＣ3〜Ｃ12−シクロアルキル、非置換または置換されたＣ3〜Ｃ12−シクロアルキル−Ｃ1〜Ｃ4−アルキル、非置換または置換されたアリールおよび非置換または置換されたアリール−Ｃ1〜Ｃ4−アルキルから選択される、請求項１に記載の使用。
【請求項６】
式Ｉにおいて、Ｒ1およびＲ2が、互いに独立して、水素、分枝鎖のＣ3〜Ｃ10−アルキル、Ｃ5〜Ｃ12−シクロアルキル、Ｃ5〜Ｃ12−シクロアルキル−Ｃ1〜Ｃ4−アルキル、フェニルおよびフェニル−Ｃ1〜Ｃ4−アルキルから選択され、最後に述べられた４つの基における各々の環は、非置換であるか、または１つもしくはそれより多くの同一もしくは異なる基Ｒaによって置換されており、前記ＲaはＣ1〜Ｃ10−アルキルまたはハロゲンから選択される、請求項１から５までのいずれか１項に記載の使用。
【請求項７】
式Ｉにおいて、Ｒ1およびＲ2が、互いに独立して、水素、アルキル基の第二級または第三級炭素原子を介して骨格にとりつけられる分枝鎖のＣ3〜Ｃ10−アルキル、非置換または１もしくは２つの基Ｒaによって置換されたＣ5〜Ｃ10−シクロアルキル、および非置換または１もしくは２つの基Ｒaによって置換されたフェニルから選択される、請求項１から６までのいずれか１項に記載の使用。
【請求項８】
式Ｉにおいて、Ｒ1およびＲ2が同じ意味を有する、請求項１から７までのいずれか１項に記載の使用。
【請求項９】
式Ｉにおいて、ＺがＣ5〜Ｃ8−アルキレン、Ｃ5〜Ｃ7−シクロアルキレン、Ｃ5〜Ｃ7−シクロアルキレン−ＣＨ2−Ｃ5〜Ｃ7−シクロアルキレン、フェニレンまたはフェニレン−ＣＨ2−フェニレンであり、ここで、最後に述べられた４つの基における各々の環は非置換であるか、または１もしくは２つの同一もしくは異なる基Ｒbによって置換されており、前記ＲbはＣ1〜Ｃ10−アルキルおよびハロゲンから選択される、請求項１から８までのいずれか１項に記載の使用。
【請求項１０】
式Ｉにおいて、Ｚが直鎖のＣ5〜Ｃ8−アルキレンまたはＣ5〜Ｃ7−シクロアルキレンである、請求項９に記載の使用。
【請求項１１】
式Ｉにおいて、ｘが１である、請求項１から１０までのいずれか１項に記載の使用。
【請求項１２】
式Ｉにおいて、
Ｒ1およびＲ2が同一であり、且つ、水素、ｔｅｒｔ−ブチル、１，１−ジメチルプロピル、１，５−ジメチルヘキシル、１，１，３，３−テトラメチルブチルおよび１−アダマンチルから選択され、
Ｚがトランス１，４−シクロヘキシレンであり、且つ、
ｘが１である、
請求項１から１１までのいずれか１項に記載の使用。
【請求項１３】
前記ポリアミド樹脂が、脂肪族ポリアミドホモポリマー、脂肪族ポリアミドコポリマー、部分芳香族ポリアミドおよびそれらの混合物から選択される、請求項１から１２までのいずれか１項に記載の使用。
【請求項１４】
前記ポリアミドポリマーが、ＰＡ  ６、ＰＡ  ７、ＰＡ  １０、ＰＡ  １１、ＰＡ  １２、ＰＡ  ６６、ＰＡ  ６９、ＰＡ  ６１０、ＰＡ  ６１２、ＰＡ  １０１０、ＰＡ  ６／６６、ＰＡ  ６６／６、ＰＡ  ６６／６１０およびそれらの混合物から、好ましくはＰＡ  ６、ＰＡ  １１、ＰＡ  １２、ＰＡ  ６６、ＰＡ  ６１０、ＰＡ  ６６／６およびＰＡ  ６／６６から選択される、請求項１から１３までのいずれか１項に記載の使用。
【請求項１５】
前記ポリアミドポリマーが、ＰＡ  ６、ＰＡ  １１、ＰＡ  １２、ＰＡ  ６６、ＰＡ  ６１０、ＰＡ  ６６／６およびＰＡ  ６／６６から選択され、且つ、式Ｉの化合物においてＲ1およびＲ2が同一であり且つ水素、ｔｅｒｔ−ブチル、１，１−ジメチルプロピル、１，５−ジメチルヘキシル、１，１，３，３−テトラメチルブチルおよび１−アダマンチルから選択され、Ｚがトランス１，４−シクロヘキシレンであり、且つｘが１である、請求項１４に記載の使用。
【請求項１６】
前記ポリアミド樹脂が、式Ｉの化合物を、ポリアミド樹脂の質量に対して、０．００１〜５質量％、好ましくは０．０１〜３％質量％、より好ましくは０．０５〜２質量％の量で含む、請求項１から１５までのいずれか１項に記載の使用。
【請求項１７】
前記ポリアミド樹脂が追加的に、着色剤、酸化防止剤、ＵＶ吸収剤、光安定剤、強化材、充填材、防曇剤、離型剤、殺生剤、帯電防止剤および流動改質剤から選択される少なくとも１種のさらなる添加剤を含む、請求項１から１６までのいずれか１項に記載の使用。
【請求項１８】
ポリアミド樹脂の固体特性の少なくとも１つを改善するための方法であって、ポリアミド樹脂に、請求項１および５から１２までのいずれか１項で定義された式Ｉの少なくとも１種の尿素化合物を添加することを含む、前記方法。
【発明の詳細な説明】
【技術分野】
【０００１】
本発明は、ポリアミド樹脂の固体特性を改善するための尿素化合物の使用に関する。より特定には、本発明は、ポリアミド樹脂の機械的特性および光沢を改善するための尿素化合物の使用に関する。
【０００２】
ポリアミド（ＰＡ）はよく知られている市販のポリマーであり、その非常に良好な性能特性および低コストのために多くの用途、例えば自動車、航空機、機械工学、電気、電子、スポーツおよびレジャー産業において使用されている。多くの場合、ポリアミドから、もしくはポリアミドを含む組成物から成形される物品に有利な特性を付与するためにポリアミド樹脂の改質が求められており、前記特性とは、機械的特性、例えば強化された弾性率、破断時引張応力、破断時引張歪み、またはノッチ付衝撃靭性、および外見、例えば改善された表面光沢を含む。特に、ポリアミド樹脂が高温時、例えばガラス転移温度ＴGより高い際に良好な機械的特性を有することが望ましい。それらのポリアミドを、使用の際に高温に晒される、機械的に応力のかかる部品の製造のために使用することができる。薄肉の部品の製造に関しては、ポリアミド樹脂の良好な剛性／靭性特性も必要とされる。
【０００３】
ポリアミド樹脂中へのタルクの混合が、ポリアミド樹脂の剛性および曲げ強度を改善することが知られている。しかしながら、これは、引張特性および衝撃靭性の低下をもたらす。
【０００４】
ＪＰ５３２０５０１号は、ポリアミド樹脂、離型剤としてのステアリン酸バリウム、および式（Ｒ1−ＮＨＣ（Ｏ）ＮＨ）2Ｘ  ［式中、Ｘは二価の炭化水素基であり、且つＲ1は９〜４０個の炭素原子を有する脂肪族炭化水素基である］のビスウレア化合物を含む、強化された流動特性、結晶化特性および離型特性を有するポリアミド樹脂組成物を記載している。ステアリン酸バリウムとビスウレア化合物との組み合わせは、射出成形可能なポリアミド樹脂に、放出歪みに対する高い耐性を付与する。
【０００５】
従って、性能の範囲を広げるために、改善された固体特性を有するポリアミド樹脂についての一定のニーズがある。前記固体特性とは、機械的特性および光沢特性、例えば表面の光沢特性を含む。特に、良好な機械的特性を示すポリアミド樹脂についての大きなニーズがある。
【０００６】
意外なことに、今回、以下に定義される式Ｉの尿素化合物がポリアミド樹脂の固体特性の改善のために適していることが判明した。
【０００７】
従って、本発明は、ポリアミド樹脂の固体特性を改善するための、式Ｉ
【化１】
2015516996.tif 000003
［式中、
ｘは１、２または３であり、
Ｒ1およびＲ2は互いに独立して、水素、直鎖のＣ1〜Ｃ7−アルキル、分枝鎖のＣ3〜Ｃ10−アルキル、非置換または置換されたＣ3〜Ｃ12−シクロアルキル、非置換または置換されたＣ3〜Ｃ12−シクロアルキル−Ｃ1〜Ｃ4−アルキル、非置換または置換されたアリール、および非置換または置換されたアリール−Ｃ1〜Ｃ4−アルキルから選択され、且つ、
ＺはＣ3〜Ｃ10−アルカンジイル、非置換または置換されたアリーレン、非置換または置換されたアリーレン−Ｃ1〜Ｃ4−アルキレン−アリーレン、非置換または置換されたヘテロアリーレン、非置換または置換されたヘテロアリーレン−Ｃ1〜Ｃ4−アルキレン−ヘテロアリーレン、非置換または置換されたＣ5〜Ｃ8−シクロアルキレン、非置換または置換されたＣ5〜Ｃ8−シクロアルキレン−Ｃ1〜Ｃ4−アルキレン−Ｃ5〜Ｃ8−シクロアルキレン、非置換または置換されたヘテロシクロアルキレン、および非置換または置換されたヘテロシクロアルキレン−Ｃ1〜Ｃ4−アルキレン−ヘテロシクロアルキレンから選択される］
の少なくとも１種の尿素化合物の使用に関する。特に、固体特性は、機械的特性および光沢から選択される。
【０００８】
本発明は、ポリアミド樹脂の固体材料特性を改善するための方法であって、ポリアミド樹脂に、上記で定義された式Ｉの少なくとも１種の尿素化合物を添加することを含む前記方法も提供する。
【０００９】
本発明の用語において、「ポリアミド樹脂の固体特性」とは、固体状態におけるポリアミドの特性であると理解されるべきである。固体特性は、好ましくは光沢および機械的特性から選択される。機械的特性は、例えば、剪断弾性率（ｍｏｄｕｌｕｓ  ｏｆ  ｓｈｅａｒ）および引張特性、例えば降伏応力、降伏歪、破断時引張歪、破断時引張応力、引張弾性率およびノッチ付衝撃靭性を含む。
【００１０】
式Ｉの尿素化合物の本発明の使用は、前記添加を行わない組成物と比較して、以下の利点の少なくとも１つを伴う：
・  少なくとも１つの機械的特性、特にノッチ付衝撃靭性、破断時引張応力、破断時引張歪、ヤング率（弾性率）および剪断弾性率の改善、
・  光沢の強化。
【００１１】
本願において使用される場合、用語「半結晶」とは、結晶領域の鋭い形状の特徴およびアモルファス領域の拡散性の形状の特徴を有するＸ線パターンを示すポリアミドポリマーを記載する。
【００１２】
本発明のために、集合名は、問題となっている置換基を一般的に且つ代表的に表している集合名と共に、式において示されている可変部の定義について使用される。Ｃn〜Ｃm−という定義は、それぞれの置換基または置換成分におけるそれぞれの炭素原子の可能な数を示す。
【００１３】
「Ｃ1〜Ｃ4−アルキル」との用語は、本願中で使用される場合、１〜４個の炭素原子を有する直鎖または分枝鎖のアルキル基を示す。例は、メチル、エチル、ｎ−プロピル、イソ−プロピル、ｎ−ブチル、２−ブチル、イソ−ブチルおよびｔｅｒｔ−ブチルである。
【００１４】
「直鎖のＣ1〜Ｃ7−アルキル」との用語は、本願中で使用される場合、１〜７個の炭素原子を有する直鎖のアルキル基を示す。例は、メチル、エチル、ｎ−プロピル、ｎ−ブチル、ｎ−ペンチル、ｎ−ヘキシルおよびｎ−ヘプチルである。
【００１５】
「分枝鎖のＣ3〜Ｃ10−アルキル」との用語は、本願中で使用される場合、３〜１０個の炭素原子を有する分枝鎖のアルキル基を示す。例は、イソ−プロピル、２−ブチル、イソ−ブチル、ｔｅｒｔ−ブチル、１−メチルブチル、２−メチルブチル、３−メチルブチル、２，２−ジメチルプロピル、１−エチルプロピル、１，１−ジメチルプロピル、１，２−ジメチルプロピル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピル、１−メチルヘキシル、２−メチルヘキシル、３−メチルヘキシル、４−メチルヘキシル、５−メチルヘキシル、１−エチルペンチル、２−エチルペンチル、３−エチルペンチル、１−メチルヘプチル、２−メチルヘプチル、３−メチルヘプチル、４−メチルヘプチル、５−メチルヘプチル、１−プロピルペンチル、１−エチルヘキシル、２−エチルヘキシル、３−エチルヘキシル、１−メチルオクチル、２−メチルヘプチル、１−エチルヘキシル、２−エチルヘキシル、１，２−ジメチルヘキシル、１−プロピルペンチル、２−プロピルペンチルおよびその種のものである。
【００１６】
「Ｃ1〜Ｃ10−アルキル」との用語は、本願中で使用される場合、１〜１０個の炭素原子を有する直鎖または分枝鎖のアルキル基を示す。Ｃ1〜Ｃ10−アルキルについての例は、Ｃ1〜Ｃ4−アルキルおよび分枝鎖のＣ3〜Ｃ10−アルキルについて述べられたもの以外では、ｎ−ペンチル、ｎ−ヘキシル、ｎ−ヘプチル、ｎ−オクチル、ｎ−ノニルおよびｎ−デシルである。
【００１７】
「Ｃ3〜Ｃ10−アルカンジイル」（Ｃ3〜Ｃ10−アルキレンとも称される）との用語は、本願中で使用される場合、３〜１０個の炭素原子を有する直鎖または分枝鎖の飽和アルキル基であって、それらの基における水素原子の１つがさらなる結合位置によって置換されているものを示す。直鎖のＣ3〜Ｃ6−アルカンジイルについての例は、プロパン−１，３−ジイル、ブタン−１，４−ジイル、ペンタン−１，５−ジイル、ヘキサン−１，６−ジイルである。分枝鎖のＣ3〜Ｃ6−アルカンジイルについての例は、プロピル−１，１−ジイル、ブチル−１，１−ジイル、１−メチルエタン−１，２−ジイル、１，２−ジメチルエタン−１，２−ジイル、１−エチルエタン−１，２−ジイル、１−メチルプロパン−１，３−ジイル、２−メチルプロパン−１，３−ジイルおよびその種のものを含む。
【００１８】
「Ｃ3〜Ｃ12−シクロアルキル」との用語は、本願中で使用される場合、３〜１２個の炭素原子（＝Ｃ3〜Ｃ12−シクロアルキル）、頻繁には５〜１０個の炭素原子（Ｃ5〜Ｃ10−シクロアルキル）を有する単環または二環または三環の炭化水素基を示す。３〜１０個の炭素原子を有する単環の基の例は、シクロプロピル、シクロブチル、シクロペンチル、シクロヘキシル、シクロヘプチル、シクロオクチル、シクロノニルおよびシクロデシルを含む。７〜８個の炭素原子を有する二環の基の例は、ビシクロ［２．２．１］ヘキシル、ビシクロ［２．２．１］ヘプチル、ビシクロ［３．１．１］ヘプチル、ビシクロ［２．２．２］オクチルおよびビシクロ［３．２．１］オクチルを含む。三環の基の例は、１−アダマンチル、２−アダマンチルおよびホモアダマンチルを含む。Ｃ3〜Ｃ12−シクロアルキルは、非置換であっても、または１つもしくはそれより多く、例えば１，２もしくは３個の、同一もしくは異なる基Ｒaによって置換されていてもよく、前記ＲaはＣ1〜Ｃ10−アルキルまたはハロゲンから選択される。
【００１９】
「Ｃ5〜Ｃ8−シクロアルキレン」（Ｃ5〜Ｃ8−シクロアルカンジイルとも称される）との用語は、本願中で使用される場合、各々、上記で定義されたシクロアルキル基であって、シクロアルキル環の１つの水素原子が１つのさらなる結合部位によって置換されて、二価の成分を形成しているものを示す。Ｃ5〜Ｃ8−シクロアルキレンは、非置換であっても、または１つもしくはそれより多く、例えば１，２もしくは３個の、同一もしくは異なる基Ｒbによって置換されていてもよく、前記ＲbはＣ1〜Ｃ10−アルキルまたはハロゲンから選択される。
【００２０】
「Ｃn〜Ｃm−シクロアルキル−Ｃo〜Ｃp−アルキル」との用語が、本願中で使用される場合、ｎ〜ｍ個の炭素原子を有する上記で定義されたシクロアルキル基であって、それが、上記で定義されたとおりｏ〜ｐ個の炭素原子を有する残りの分子にアルキレン基を介して結合したものを示す。例は、シクロペンチルメチル、シクロペンチルエチル、シクロペンチルプロピル、シクロヘキシルメチル、シクロヘキシルエチル、シクロヘキシルプロピルおよびその種のものである。Ｃn〜Ｃm−シクロアルキル−Ｃo〜Ｃp−アルキルが置換されている場合、シクロアルキル成分は、１つまたはそれより多く、例えば１，２もしくは３個の、同一もしくは異なる基Ｒaを有し、前記ＲaはＣ1〜Ｃ10−アルキルまたはハロゲンから選択される。
【００２１】
「アリール」との用語は、本願中で使用される場合、Ｃ6〜Ｃ14−単素芳香族（ｃａｒｂｏａｒｏｍａｔｉｃ）基、例えばフェニル、ナフチル、アントラセニルおよびフェナントレニルを示す。アリールは、非置換であっても、または１つまたはそれより多く、例えば１，２もしくは３個の、同一もしくは異なる基Ｒaによって置換されていてもよく、前記ＲaはＣ1〜Ｃ10−アルキルまたはハロゲンから選択される。好ましくは、アリールはフェニルである。
【００２２】
「アリーレン」との用語は、本願中で使用される場合、各々、上記で定義されたアリール基であって、アリールの任意の位置での１つの水素原子が１つのさらなる結合部位によって置換されて、二価の成分を形成しているものを示す。アリーレンは、非置換であっても、または１つまたはそれより多く、例えば１，２もしくは３個の、同一もしくは異なる基Ｒbによって置換されていてもよく、前記ＲbはＣ1〜Ｃ10−アルキルまたはハロゲンから選択される。好ましくは、アリールはフェニレンである。
【００２３】
「フェニレン」との用語は、１，２−フェニレン（ｏ−フェニレン）、１，３−フェニレン（ｍ−フェニレン）および１，４−フェニレン（ｐ−フェニレン）を示す。
【００２４】
「ヘテロアリール」（「単環または二環の５〜１０員の複素芳香環」）との用語は、本願中で使用される場合、単素環式または複素環式の５、６もしくは７員環に縮合されていることがある５または６の環員を有する単環の複素環式芳香族基であって、従って環員の総数８〜１０を有し、各々、それらの環員の１、２、３または４、好ましくは１，２または３つが互いに独立して、酸素、窒素および硫黄からなる群から選択されるヘテロ原子であるものを示す。ヘテロアリール基は、炭素環員を介して、または窒素環員を介して、残りの分子に結合されていてよい。単素環式または複素環式の縮合環は、Ｃ5〜Ｃ7−シクロアルキル、５、６もしくは７員のヘテロシクリルおよびフェニルから選択される。ヘテロアリールは、非置換であっても、または１つまたはそれより多く、例えば１，２もしくは３個の、同一もしくは異なる基Ｒaによって置換されていてもよく、前記ＲaはＣ1〜Ｃ10−アルキルまたはハロゲンから選択される。好ましくは、アリールはフェニルである。
【００２５】
単環式の５〜６員の複素芳香族環についての例は、トリアジニル、ピラジニル、ピリミジル、ピリダニジル、ピリジル、チエニル、フリル、ピロリル、ピラゾリル、イミダゾリル、トリアゾリル、テトラゾリル、チアゾリル、オキサゾリル、チアジアゾリル、オキサジアゾリル、イソチアゾリルおよびイソキサゾリルを含む。
【００２６】
フェニル環に縮合された５または６員の複素芳香族環について（または５〜６員の複素芳香族環に縮合されたフェニル環について）の例は、キノリニル、イソキノリニル、インドリル、インドリジニル、イソインドリル、インダゾリル、ベンゾフリル、ベンズチエニル、ベンゾ［ｂ］チアゾリル、ベンゾキサゾリル、ベンズチアゾリル、ベンゾキサゾリルおよびベンズイミダゾリルである。シクロアルケニル環に縮合されている５〜６員の複素芳香族環についての例は、ジヒドロインドリル、ジヒドロインドリジニル、ジヒドロイソインドリル、ジヒドロキノリニル、ジヒドロイソキノリニル、クロメニル、クロマニルおよびその種のものである。
【００２７】
「ヘテロアリーレン」との用語は、本願中で使用される場合、上記で定義されたヘテロアリール基であって、ヘテロアリールの任意の位置での１つの水素原子が１つのさらなる結合部位によって置換されて、二価の成分を形成しているものを示す。ヘテロアリーレンは、非置換であっても、または１つまたはそれより多く、例えば１，２もしくは３個の、同一もしくは異なる基Ｒbによって置換されていてもよく、前記ＲbはＣ1〜Ｃ10−アルキルまたはハロゲンから選択される。
【００２８】
「ヘテロシクリル」との用語は、非芳香族の、飽和または部分的に不飽和の、５または６つの環員、および１、２、３または４、好ましくは１、２または３つのヘテロ原子を環員として有する複素環を含む。複素環式基は、炭素環員を介して、または窒素環員を介して、残りの分子に結合されていてよい。非芳香環についての例は、ピロリジニル、ピラゾリニル、イミダゾリニル、ピロリニル、ピラゾリニル、イミダゾリニル、テトラヒドロフラニル、ジヒドロフラニル、１，３−ジオキソラニル、ジオキソレニル、チオラニル（ｔｈｉｏｌａｎｙｌ）、ジヒドロチエニル、オキサゾリジニル、イソキサゾリジニル、オキサゾリニル、イソキサゾリニル、チアゾリニル、イソチアゾリニル、チアゾリジニル、イソチアゾリジニル、オキサチオラニル、ピペリジニル、ピペラジニル、ピペラニル、ジヒドロピラニル、テトラヒドロピラニル、１，３−および１，４−ジオキサニル、チオピラニル、ジヒドロチオピラニル、テトラヒドロチオピラニル、モルホリニル、チアジニルおよびその種のものを含む。環員として１または２つのカルボニル基も含む複素環式環についての例は、ピロリジン−２−オニル、ピロリジン−２，５−ジオニル、イミダゾリジン−２−オニル、オキサゾリジン−２−オニル、チアゾリジン−２−オニルおよびその種のものを含む。ヘテロシクリルは、非置換であっても、または１つまたはそれより多く、例えば１，２もしくは３個の、同一もしくは異なる基Ｒaによって置換されていてもよく、前記ＲaはＣ1〜Ｃ10−アルキルまたはハロゲンから選択される。好ましくは、アリールはフェニルである。
【００２９】
「ハロゲン」との用語は、フッ素、塩素、臭素またはヨウ素を示す。
【００３０】
置換パターンに依存して、本発明によって使用される式Ｉの化合物は、１つまたはそれより多くのキラル中心を有することができ、その場合、それらはエナンチオマーまたはジアステレオマーの混合物として存在する。本発明は、化合物Ｉの純粋なエナンチオマーまたはジアステレオマーまたはそれらの混合物の、本発明による使用を提供する。
【００３１】
ポリアミドポリマーは、本願において、主成分としてのポリマー主鎖内で繰り返すアミド基を有する合成の長鎖ポリアミドのホモポリマー、コポリマー、ブレンドおよびグラフトであるとして理解されるべきである。
【００３２】
ポリアミドホモポリマーの例は、ナイロン−６（ＰＡ  ６、ポリカプロラクタム）、ナイロン−７（ＰＡ  ７、ポリエナントラクタムまたはポリヘプタノアミド）、ナイロン−１０（ＰＡ  １０、ポリデカノアミド）、ナイロン−１１（ＰＡ  １１、ポリウンデカノラクタム）、ナイロン−１２（ＰＡ  １２、ポリドデカノラクタム）、ナイロン−４，６（ＰＡ  ４６、ポリテトラメチレンアジパミド）、ナイロン−６，６（ＰＡ  ６６、ポリヘキサメチレンアジパミド）、ナイロン−６，９（ＰＡ  ６９、１，６−ヘキサメチレンジアミンとアゼライン酸との重縮合生成物）、ナイロン−６，１０（ＰＡ  ６１０、１，６−ヘキサメチレンジアミンと１，１０−デカン二酸との重縮合生成物）、ナイロン−６，１２（ＰＡ  ６１２、１，６−ヘキサメチレンジアミンと１，１２−ドデカン二酸との重縮合生成物）、ナイロン  １０，１０（ＰＡ  １０１０、１，１０−デカメチレンジアミンと１，１０−デカンジカルボン酸との重縮合生成物）、ＰＡ１０１２（１，１０−デカメチレンジアミンとドデカンジカルボン酸との重縮合生成物）またはＰＡ  １２１２（１，１２−ドデカメチレンジアミンとドデカンジカルボン酸との重縮合生成物）である。
【００３３】
ポリアミドコポリマーは、ポリアミド構成単位を様々な割合で含むことができる。ポリアミドコポリマーの例は、ナイロン  ６／６６およびナイロン  ６６／６（ＰＡ  ６／６６、ＰＡ  ６６／６；  ＰＡ  ６およびＰＡ  ６６構成単位から製造される、即ち、カプロラクタム、ヘキサメチレンジアミンおよびアジピン酸から製造されるコポリアミド）である。ＰＡ  ６６／６（９０／１０）は９０％のＰＡ６６および１０％のＰＡ  ６を含有できる。さらなる例は、ナイロン  ６６／６１０（ＰＡ６６／６１０、ヘキサメチレンジアミン、アジピン酸およびセバシン酸から製造される）である。
【００３４】
ポリアミドはさらに、部分芳香族のポリアミドを含む。部分芳香族ポリアミドは通常、芳香族ジカルボン酸、例えばテレフタル酸またはイソフタル酸、および直鎖もしくは分枝鎖の脂肪族ジアミンから誘導される。例は、ＰＡ  ９Ｔ（テレフタル酸およびノナンジアミンから形成）、ＰＡ  ６Ｔ／６Ｉ（ヘキサメチレンジアミン、テレフタル酸およびイソフタル酸から形成）、ＰＡ  ６Ｔ／６、ＰＡ  ６Ｔ／６Ｉ／６６およびＰＡ  ６Ｔ／６６である。
【００３５】
ポリアミドはさらに、芳香族ポリアミド、例えばポリ−メタ−フェニレン−イソフタルアミド（Ｎｏｍｅｘ（登録商標））またはポリ−パラ−フェニレン−テレフタルアミド（Ｋｅｖｌａｒ（登録商標））を含む。
【００３６】
ポリアミドは原理的に２つの方法によって調製できる。ジカルボン酸およびジアミンからの重合において、およびアミノ酸またはそれらの誘導体、例えばアミノカルボニトリル、アミノカルボキサミド、アミノカルボキシレートエステルまたはアミノカルボキシレート塩からの重合において、出発モノマーまたは出発オリゴマーのアミノおよびカルボキシル末端基が互いに反応して、アミド基および水を形成する。引き続き、水をポリマーから除去することができる。カルボキサミドからの重合において、出発モノマーまたは出発オリゴマーのアミノおよびアミド末端基が互いに反応して、アミド基およびアンモニアを形成する。引き続き、アンモニアをポリマーから除去することができる。この重合反応は、通常、重縮合として公知である。
【００３７】
出発モノマーまたは出発オリゴマーとしてのラクタムからの重合は、通常、重付加として公知である。
【００３８】
ポリアミドはさらに、ポリアミド製の、およびさらなるセグメント製のコポリマーを、例えばジオール、ポリエステル、エーテル等の形態をとって、特にポリエステルアミド、ポリエーテルエステルアミドまたはポリエーテルアミドの形態において含む。例えば、ポリエーテルアミドにおいて、ポリアミドセグメントは任意の市販のポリアミド、好ましくはＰＡ  ６またはＰＡ  ６６であってよく、ポリエーテルは通常、ポリエチレングリコール、ポリプロピレングリコールまたはポリテトラメチレングリコールである。
【００３９】
ポリアミドは好ましくは、脂肪族ポリアミド、部分芳香族ポリアミドおよびそれらの混合物から選択される半結晶性ポリアミドである。特定の態様によれば、ポリアミド樹脂は、ＰＡ  ６、ＰＡ  ７、ＰＡ  １０、ＰＡ  １１、ＰＡ  １２、ＰＡ  ６６、ＰＡ  ６９、ＰＡ  ６１０、ＰＡ  ６１２、ＰＡ  １０１０、ＰＡ  ６／６６、ＰＡ  ６６／６、ＰＡ  ６６／６１０およびそれらの混合物から選択される。より特定の態様によれば、ポリアミドは、ＰＡ  ６、ＰＡ  １１、ＰＡ  １２、ＰＡ  ６６、ＰＡ  ６１０、ＰＡ  ６６／６およびＰＡ  ６／６６から選択される。特に、ポリアミドはＰＡ  ６である。
【００４０】
式Ｉの化合物の可変部（置換基）および添字の好ましい実施態様として以下でなされる説明は、それら自体並びに好ましくは互いとの組み合わせにおいて有効である。ｘが２または３であり、Ｚが同一または異なっていてよいことは、当業者には公知である。
【００４１】
本発明の実施態様は、式Ｉの化合物において可変部Ｒ1、Ｒ2、Ｚおよびｘが各々単独または組み合わせで以下の意味を有する場合の、使用または方法に関する：
ｘは１、２または３である、
Ｒ1およびＲ2は互いに独立して、直鎖のＣ1〜Ｃ7−アルキル、分枝鎖のＣ3〜Ｃ10−アルキル、非置換または置換されたＣ3〜Ｃ12−シクロアルキル、非置換または置換されたＣ3〜Ｃ12−シクロアルキル−Ｃ1〜Ｃ4−アルキル、非置換または置換されたアリール、および非置換または置換されたアリール−Ｃ1〜Ｃ4−アルキルから選択される、且つ、
ＺはＣ3〜Ｃ10−アルカンジイル、非置換または置換されたアリーレン、非置換または置換されたアリーレン−Ｃ1〜Ｃ4−アルキレン−アリーレン、非置換または置換されたヘテロアリーレン、非置換または置換されたヘテロアリーレン−Ｃ1〜Ｃ4−アルキレン−ヘテロアリーレン、非置換または置換されたＣ5〜Ｃ8−シクロアルキレン、非置換または置換されたＣ5〜Ｃ8−シクロアルキレン−Ｃ1〜Ｃ4−アルキレン−Ｃ5〜Ｃ8−シクロアルキレン、非置換または置換されたヘテロシクロアルキレン、および非置換または置換されたヘテロシクロアルキレン−Ｃ1〜Ｃ4−アルキレン−ヘテロシクロアルキレンから選択される。
【００４２】
本発明の好ましい実施態様は、式Ｉの化合物において、可変部Ｒ1、Ｒ2、Ｚおよびｘが各々単独または組み合わせで以下の意味を有する場合の、使用および方法に関する：
ｘは１、２または３、好ましくは１または２、特に１である；
Ｒ1およびＲ2は、互いに独立して、水素、分枝鎖のＣ3〜Ｃ10−アルキル、Ｃ5〜Ｃ12−シクロアルキル、Ｃ5〜Ｃ12−シクロアルキル、Ｃ5〜Ｃ12−Ｃ1〜Ｃ4−アルキル、アリールおよびアリール−Ｃ1〜Ｃ4−アルキルから選択され、最後に述べられた４つの基における各々の環は、非置換であるか、または１つもしくはそれより多くの同一もしくは異なる基Ｒaによって置換されており、前記ＲaはＣ1〜Ｃ10−アルキルおよびハロゲンから選択される。より好ましくは、Ｒ1およびＲ2は、互いに独立して、水素、分枝鎖のＣ3〜Ｃ10−アルキル、Ｃ5〜Ｃ12−シクロアルキル、Ｃ5〜Ｃ12−シクロアルキル、Ｃ5〜Ｃ12−シクロアルキル−Ｃ1〜Ｃ4−アルキル、フェニルおよびフェニル−Ｃ1〜Ｃ4−アルキルから選択され、最後に述べられた４つの基における各々の環は、非置換であるか、または１つもしくはそれより多くの同一もしくは異なる基Ｒaによって置換されており、前記ＲaはＣ1〜Ｃ10−アルキルおよびハロゲンから選択される。特に、Ｒ1およびＲ2は、互いに独立して、水素、分枝鎖のＣ3〜Ｃ10−アルキル（アルキル基の第二級または第三級炭素原子を介して骨格にとりつけられている）、非置換または１もしくは２つの基Ｒaによって置換されたＣ5〜Ｃ10−シクロアルキル、および非置換または１もしくは２つの基Ｒaによって置換されたフェニルから選択される。Ｒ1およびＲ2についての適した例は、水素、エチル、ｎ−プロピル、イソプロピル、ｎ−ブチル、ｔｅｒｔ−ブチル、１−メチルプロピル、１−エチルプロピル、１，１−ジメチルプロピル、２−メチルブチル、１，５−ジメチルヘキシル、１，１，３，３−テトラメチルブチル、１−アダマンチル、２−アダマンチル、ホモアダマンチル、シクロペンチル、シクロヘキシル、シクロペンチルメチル、１−シクロペンチルエチル、２−シクロペンチルエチル、シクロヘキシルメチル、１−シクロヘキシルエチル、２−シクロヘキシルエチル、１または２つのＣ1〜Ｃ4−アルキルによって置換されたシクロペンチル、１または２つのＣ1〜Ｃ4−アルキルによって置換されたシクロヘキシル、フェニル、トリルまたは３，４−ジメチルフェニルである。特に、Ｒ1およびＲ2は、水素、イソプロピル、ｔｅｒｔ−ブチル、１−メチルプロピル、１−エチルプロピル、１，１−ジメチルプロピル、２−メチルブチル、１，５−ジメチルヘキシル、１，１，３，３−テトラメチルブチルおよび１−アダマンチルから選択される。
【００４３】
ＺはＣ5〜Ｃ8−アルキレン、Ｃ5〜Ｃ7−シクロアルキレン、Ｃ5〜Ｃ7−シクロアルキレン−ＣＨ2−Ｃ5〜Ｃ7−シクロアルキレン、フェニレンまたはフェニレン−ＣＨ2−フェニレンであり、ここで、最後に述べられた４つの基における各々の環は非置換であるか、または１もしくは２つの同一もしくは異なる基Ｒbによって置換されており、前記ＲbはＣ1〜Ｃ10−アルキルまたはハロゲンである。Ｚは好ましくは１，５−ペンタンジイル、１，６−ヘキサンジイル、１，７−ヘプタンジイル、シス１，２−シクロペンタンジイル、トランス１，２−シクロペンタンジイル、シス１，３−シクロペンタンジイル、トランス１，３−シクロペンタンジイルであり、ここで、最後に述べられた４つの基は非置換であるか、または１または２つのＣ1〜Ｃ4−アルキル基、シス１，２−シクロヘキサンジイル、トランス１，２−シクロヘキサンジイル、シス１，３−シクロヘキサンジイル、トランス１，３−シクロヘキサンジイル、シス１，４−シクロヘキサンジイル、トランス１，４−シクロヘキサンジイルを有し、ここで、最後に述べられた６つの基は、非置換であるか、または１もしくは２つのＣ1〜Ｃ4−アルキル基、１，２−フェニレン、１，３−フェニレン、１，４−フェニレンを有し、ここで、最後に述べられた３つの基は、非置換であるか、１もしくは２つのＣ1〜Ｃ4−アルキル基を有する；
【化２】
2015516996.tif 000004
【００４４】
前記＃は、尿素成分中の内部の窒素原子への取り付け点である；
特に、Ｚはトランス−１，４−シクロヘキサンジイルである。特に、ｘが２である場合、各々のＺは同一の意味を有する。
【００４５】
本発明の好ましい実施態様は、式Ｉの化合物において、Ｒ1およびＲ2が異なる意味を有する場合の、使用および方法に関する。本発明の好ましい実施態様は、式Ｉの化合物において、Ｒ1およびＲ2が同一の意味を有する場合の、使用および方法に関する。
【００４６】
本発明の特に好ましい実施態様は、式Ｉの化合物において、可変部Ｒ1、Ｒ2、Ｚおよびｘが以下の意味を有する場合の、使用および方法に関する：
Ｒ1およびＲ2は同一の意味を有し、且つ１，１−ジメチルプロピル、１，５−ジメチルヘキシル、１，１，３，３−テトラメチルブチルおよび１−アダマンチルから選択される；
Ｚはトランス１，４−シクロヘキサンジイルである；  且つ
ｘは１である。
【００４７】
本発明のさらに特に好ましい実施態様は、式Ｉの化合物において、可変部Ｒ1およびＲ2が両方とも水素であり、Ｚがトランス１，４−シクロヘキサンジイルであり、且つｘが１である場合の、使用および方法に関する。
【００４８】
本発明の特に好ましい実施態様は、ポリアミド樹脂がＰＡ  ６、ＰＡ  １１、ＰＡ  １２、ＰＡ  ６６、ＰＡ  ６１０、ＰＡ  ６６／６およびＰＡ  ６／６６から選択され、且つ、式Ｉの化合物においてＲ1およびＲ2が同一であり且つｔｅｒｔ−ブチル、１，１−ジメチルプロピル、１，５−ジメチルヘキシル、１，１，３，３−テトラメチルブチルおよび１−アダマンチルから選択され、Ｚがトランス１，４−シクロヘキシレンであり、且つｘが１である場合の、使用および方法に関する。
【００４９】
本発明のさらに特定の実施態様は、ポリアミド樹脂がＰＡ  ６、ＰＡ  １１、ＰＡ  １２、ＰＡ  ６６、ＰＡ  ６１０、ＰＡ  ６６／６  およびＰＡ  ６／６６から選択され、且つ、式Ｉの化合物においてＲ1およびＲ2が両方とも水素であり、Ｚがトランス１，４−シクロヘキシレンであり、且つｘが１である場合の、使用および方法に関する。
【００５０】
式Ｉの化合物は、当該技術分野において公知のものであるか、または当該技術分野において標準的な方法に類似して、または本願の実験の箇所において概説されるとおりに調製され得る。
【００５１】
ｘが１である場合の式Ｉの化合物は、ビスウレア化合物Ｉとしても称される。ｘが２である場合の式Ｉの化合物は、トリスウレア化合物Ｉとしても称される。ｘが３である場合の式Ｉの化合物は、テトラウレア化合物Ｉとしても称される。
【００５２】
例えば、ｘが１であり且つＲ1およびＲ2が同じ意味を有する場合の式Ｉの化合物を、以下のスキーム１および２に概説するとおりに調製できる。
【００５３】
【化３】
2015516996.tif 000005
【００５４】
スキーム１において、ＺおよびＲ1は定義されたとおりである。式ＩＩのジアミン化合物は２当量のイソシアネートＩＩＩと反応して、良好な収率で式Ｉの化合物が生成される。反応は通常、有機溶剤中で行われる。適した溶剤は、極性の非プロトン性溶剤、例えばテトラヒドロフランである。
【００５５】
選択的に、式Ｉのビスウレア化合物を、式ＩＶのジイソシアネート化合物と式Ｖのアミンとを反応させることによって調製できる。反応は通常、有機溶剤中で行われる。適した溶剤は、極性の非プロトン性溶剤、例えばテトラヒドロフランである。
【００５６】
【化４】
2015516996.tif 000006
【００５７】
スキーム２において、ＺおよびＲ1は上記で定義されたとおりである。
【００５８】
ｘが１であり且つＲ1およびＲ2が異なる意味を有する場合の式Ｉの化合物を、以下のスキーム３に概説するとおりに調製できる。
【００５９】
【化５】
2015516996.tif 000007
【００６０】
スキーム３において、Ｚ、Ｒ1およびＲ2は上記で定義されたとおりである。式ＶＩおよびＶＩａのアミン化合物をそれぞれ、イソシアネートＶＩＩおよびＩＩＩをそれぞれ用いて処理することにより、良好な収率で式Ｉの化合物が生成される。反応は通常、有機溶剤中で行われる。適した溶剤は、極性の非プロトン性溶剤、例えばＮ−メチルピロリドンである。
【００６１】
式Ｉのトリスウレア化合物、即ち、ｘが２であり且つＲ1がＲ2と同一の意味を有する場合の式Ｉの化合物を、スキーム４に概説されるとおりに調製できる。
【００６２】
【化６】
2015516996.tif 000008
【００６３】
スキーム４において、ＺおよびＲ1は上記で定義されたとおりである。Ｈａｌはハロゲンであり、Ｈａｌ’はハロゲンである。好ましくは、ＨａｌおよびＨａｌ’は塩素である。
【００６４】
スキーム４の段階ｉ）において、ジアミンＩＩが１当量のイソシアネートＩＩＩと反応して、アミン化合物Ｘが生成される。該反応を、スキーム１に記載された手順と類似して行うことができる。スキーム４の段階ｉｉ）において、アミン化合物Ｘは式ＸＩの二ハロゲン化カルボニルと反応して、トリスウレア化合物Ｉが生成される。
【００６５】
式Ｉのトリスウレア化合物、即ち、ｘが２であり且つＲ1がＲ2と同一の意味を有する場合の式Ｉの化合物を、スキーム５に概説されるとおりに調製できる。
【００６６】
【化７】
2015516996.tif 000009
【００６７】
スキーム５において、Ｒ1は上記で定義されたとおりであり、且つＺは上記で定義されたとおりであり、好ましくはシクロアルキレンまたはアリーレンである。
【００６８】
スキーム５の段階ｉ）において、アミン化合物ＸＩＩはイソシアネート化合物ＸＩＩＩと反応して、ジニトロ化合物ＸＩＶが生成される。該反応を、スキーム４の段階ｉ）に記載された方法と類似して行うことができる。スキーム５の段階ｉｉ）において、ジニトロ化合物ＸＩＶは、ジアミノ化合物ＸＶに還元される。該還元を、Ｐｄ／Ｃ触媒の存在下でヒドラジン水和物を用いて行うことができる。スキーム５の段階ｉｉｉ）において、ジアミノ化合物ＸＶと２当量のイソシアネート化合物ＩＩＩとの間の反応により、トリスウレア化合物Ｉが生成される。
【００６９】
式Ｉのテトラウレア化合物、即ち、ｘが３であり且つＲ1がＲ2と同一の意味を有する場合の式Ｉの化合物を、スキーム６に概説されるとおりに調製できる。
【００７０】
【化８】
2015516996.tif 000010
【００７１】
スキーム６において、Ｒ1およびＺは上記で定義されたとおりである。Ｒ1は同一または異なる意味を有することができる。Ｚは同一または異なる意味を有することができる。アミノ化合物ＸＩは、スキーム２に記載された手順と類似して、ジイソシアネート化合物ＩＶと反応する。
【００７２】
ポリアミド樹脂は多くの場合、１つまたはそれより多くのさらなる成分、例えば着色剤、酸化防止剤、ＵＶ吸収剤、光安定剤、強化材、充填材、防曇剤、離型剤、殺生剤、帯電防止剤および流動改質剤から選択される成分を含有する。本発明の組成物中に含有され得る追加的な成分についての例は以下を含む：
１．  着色剤
着色剤との用語は、染料および顔料を含む。顔料は、当該技術分野において公知の有機もしくは無機の顔料であってよい。適した顔料についての例は、着色顔料、真珠箔顔料、例えば効果顔料または液晶ポリマーに基づく顔料である。
【００７３】
着色料は染料であってよい。着色剤として同様にみなされるものは、電磁スペクトルの可視領域において蛍光を示す有機化合物、例えば蛍光色素または蛍光増白剤である。着色剤はさらなる特性、例えば導電性を有することができる、または磁気遮蔽性であることができる。
【００７４】
適した色素は、ポリアミドポリマー組成物中で可溶性である全ての色素である。適した染料の例は、アゾ染料、ピラゾロン染料、アントラキノン染料、ペリノン染料、ペリレン染料、インジゴおよびチオインジゴ染料、およびアゾメチン染料である。
【００７５】
２．  酸化防止剤
２．１．  アルキル化モノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、ノニルフェノールであって、側鎖内で直鎖または分枝鎖であるもの、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール、およびそれらの混合物。
【００７６】
２．２．  アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００７７】
２．３．  ヒドロキノンおよびアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００７８】
２．４．  トコフェロール、例えば、α−トコフェロール、β−トコフェロール、γ−トコフェロール、δ−トコフェロール、およびそれらの混合物（ビタミンＥ）。
【００７９】
２．５．  ヒドロキシル化チオジフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【００８０】
２．６．  アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス−（５−ｔｅｒｔ−ブチル−４−ヒドロキシ−２−メチルフェニル）ブタン、２，６−ビス−（３−ｔｅｒｔ−ブチル−５−メチル−２−ヒドロキシベンジル）−４−メチルフェノール、１，１，３−トリス−（５−ｔｅｒｔ−ブチル−４−ヒドロキシ−２−メチルフェニル）ブタン、１，１−ビス−（５−ｔｅｒｔ−ブチル−４−ヒドロキシ−２−メチルフェニル）−３−ｎ−ドデシルメルカプトブタン、エチレングリコールビス−［３，３−ビス−（３’−ｔｅｒｔ−ブチル−４’−ヒドロキシフェニル）ブチレート］、ビス−（３−ｔｅｒｔ−ブチル−４−ヒドロキシ−５−メチルフェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス−（３，５−ジ−ｔｅｒｔ−ブチル−４−ヒドロキシフェニル）プロパン、２，２−ビス−（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【００８１】
２．７．  Ｏ−、Ｎ−、およびＳ−ベンジル化合物、例えば、３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセテート。
【００８２】
２．８．  ヒドロキシベンジル化マロネート、例えば、ジオクタデシル−２，２−ビス（３，５−ジ−ｔｅｒｔ−ブチル−２−ヒドロキシベンジル）マロネート、ジオクタデシル−２−（３−ｔｅｒｔ−ブチル−４−ヒドロキシ−５−メチルベンジル）マロネート、ジドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【００８３】
２．９．  芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００８４】
２．１０．  トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス−（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００８５】
２．１１．  ベンジルホスホネート、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【００８６】
２．１２．  アシルアミノフェノール、例えば、４−ヒドロキシラウルアニリド（ｈｙｄｒｏｘｙｌａｕｒａｎｉｌｉｄｅ）、４−ヒドロキシステアルアニリド、オクチル  Ｎ−（３，５−ジ−ｔｅｒｔ−ブチル−４−ヒドロキシフェニル）カルバメート。
【００８７】
２．１３．  β−（３，５−ジ−ｔｅｒｔ−ブチル−４−ヒドロキシフェニル）プロピオン酸と、一価または多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８８】
２．１４．  β−（５−ｔｅｒｔ−ブチル−４−ヒドロキシ−３−メチルフェニル）プロピオン酸と、一価または多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；  ３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００８９】
２．１５．  β−（３，５−ジシクロヘキシル−４−ヒドロキシフェニル）プロピオン酸と、一価または多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９０】
２．１６．  ３，５−ジ−ｔｅｒｔ−ブチル−４−ヒドロキシフェニル酢酸と、一価または多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９１】
２．１７．  β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド  （Ｎａｕｇａｒｄ（登録商標）ＸＬ−１、供給元Ｕｎｉｒｏｙａｌ）。
【００９２】
２．１８．  アスコルビン酸（ビタミンＣ）。
【００９３】
２．１９．  アミン系酸化防止剤、例えば、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチル−アミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化およびジアルキル化ｔｅｒｔ−ブチル／ｔｅｒｔ−オクチルジフェニルアミンの混合物、モノアルキル化およびジアルキル化ノニルジフェニルアミンの混合物、モノアルキル化およびジアルキル化ドデシルジフェニルアミンの混合物、モノアルキル化およびジアルキル化イソプロピル／イソヘキシルジフェニルアミンの混合物、モノアルキル化およびジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化およびジアルキル化ｔｅｒｔ−ブチル／ｔｅｒｔ−オクチルフェノチアジンの混合物、モノアルキル化およびジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブト−２−エン、Ｎ，Ｎ−ビス（２，２，６，６−テトラメチルピペリド−４−イル）−ヘキサメチレンジアミン、ビス（２，２，６，６−テトラメチルピペリド−４−イル）セバケート、２，２，６，６−テトラメチ���ピペリジン−４−オン、２，２，６，６−テトラメチルピペリジン−４−オール。
【００９４】
３．  紫外線吸収剤および光安定剤。
【００９５】
３．１．  ２−（２’−ヒドロキシフェニル）ベンゾトリアゾール、例えば、２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）−カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシ−フェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソ−オクチルオキシカルボニルエチル）フェニル）ベンゾトリアゾール、２’−メチレン−ビス−［４−（１，１，３，３−テトラメチルブチル）−６−ベンゾトリアゾール−２−イルフェノール］；  ２−［３’−ｔｅｒｔ−ブチル−５’−（２−メトキシカルボニルエチル）−２’−ヒドロキシフェニル］−２Ｈ−ベンゾトリアゾールと、ポリエチレングリコール３００とのエステル交換反応生成物；  ［Ｒ−ＣＨ2ＣＨ2−ＣＯＯ−ＣＨ2ＣＨ2］2、ここで前記Ｒ＝３’−ｔｅｒｔ−ブチル−４’−ヒドロキシ−５’−２Ｈ−ベンゾトリアゾール−２−イルフェニル、２−［２’−ヒドロキシ−３’−（α，α−ジメチルベンジル）−５’−（１，１，３，３−テトラメチルブチル）フェニル］ベンゾトリアゾール；  ２−［２’−ヒドロキシ−３’−（１，１，３，３−テトラメチルブチル）−５’−（α，α−ジメチルベンジル）−フェニル］ベンゾトリアゾール。
【００９６】
３．２．  ２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
【００９７】
３．３  置換された、および置換されていない安息香酸のエステル、例えば、４−ｔｅｒｔ−ブチルフェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、２，４−ジ−ｔｅｒｔ−ブチルフェニル  ３，５−ジ−ｔｅｒｔ−ブチル−４−ヒドロキシベンゾエート、ヘキサデシル  ３，５−ジ−ｔｅｒｔ−ブチル−４−ヒドロキシベンゾエート、オクタデシル  ３，５−ジ−ｔｅｒｔ−ブチル−４−ヒドロキシベンゾエート、２−メチル−４，６−ジ−ｔｅｒｔ−ブチルフェニル  ３，５−ジ−ｔｅｒｔ−ブチル−４−ヒドロキシベンゾエート。
【００９８】
３．４．  アクリレート、例えばエチル  α−シアノ−β，β−ジフェニルアクリレート、イソオクチル  α−シアノ−β，β−ジフェニルアクリレート、メチル  α−カルボメトキシシンナメート、メチル  α−シアノ−β−メチル−ｐ−メトキシシンナメート、ブチル  α−シアノ−β−メチル−ｐ−メトキシシンナメート、メチル  α−カルボメトキシ−ｐ−メトキシシンナメートおよびＮ−（β−カルボメトキシ−β−シアノビニル）−２−メチルインドリン。
【００９９】
３．５．  ニッケル化合物、例えば、２，２’−チオ−ビス［４−（１，１，３，３−テトラメチルブチル）フェノール］のニッケル錯体、例えば１：１または１：２の錯体であって、さらなる配位子、例えばｎ−ブチルアミン、トリエタノールアミンまたはＮ−シクロヘキシルジエタノールミンを有するまたは有さないもの、ニッケルジブチルジチオカルバメート、４−ヒドロキシ−３，５−ジ−ｔｅｒｔ−ブチルベンジルホスホン酸のモノアルキルエステル、例えばメチルまたはエチルエステルのニッケル塩、ケトキシムの、例えば２−ヒドロキシ−４−メチルフェニルウンデシルケトキシムのニッケル錯体、１−フェニル−４−ラウロイル−５−ヒドロキシピラゾールのニッケル錯体であって、さらなる配位子を有するもの、または有さないもの。
【０１００】
３．６．  立体障害アミン安定剤、例えばビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖または環式の縮合物、トリス（２，２，６，６−テトラメチル−４−ピペリジル）ニトリロトリアセテート、テトラキス（２，２，６，６−テトラメチル−４−ピペリジル）−１，２，３，４−ブタン−テトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチル−ピペリジル）スクシネート、Ｎ，Ｎ’−ビス−（２，２，６，６−テトラメチル−４−ピペリジル）−ヘキサメチレンジアミンと４−モルホリノ−２，６−ジクロロ−１，３，５−トリアジンとの直鎖または環式の縮合物、２−クロロ−４，６−ビス（４−ｎ−ブチルアミノ−２，２，６’，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンとの縮合物、８−アセチル−３−ドデシル−７，７，９，９−テトラメチル−１，３，８−トリアザスピロ［４，５］ｌデカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサドデシルオキシ−と４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合生成物、１，２−ビス（３−アミノプロピルアミノ）エタンと２，４，６−トリクロロ−１，３，５−���リアジン並びに４−ブチルアミノ−２，２，６，６−テトラメチルピペリジンとの縮合生成物（ＣＡＳ登録番号［１３６５０４−９６−６］）；  １，６−ヘキサンジアミンと２，４，６−トリクロロ−１，３，５−トリアジン並びにＮ，Ｎ−ジブチルアミンおよび４−ブチルアミノ−２，２，６，６−テトラメチルピペリジンとの縮合生成物（ＣＡＳ登録番号［１９２２６８−６４−７］）；  Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソスピロ［４，５］デカン、７，７，９，９−テトラメチル−２−シクロウンデシル−１−オキサ−３，８−ジアザ−４−オキソスピロ［４，５］デカンとエピクロロヒドリンとの反応生成物、１，１−ビス（１，２，２，６，６−ペンタメチル−４−ピペリジルオキシカルボニル）−２−（４−メトキシフェニル）エテン］、Ｎ，Ｎ’−ビス−ホルミル−Ｎ，Ｎ’−ビス（２，２，６，６−テトラメチル−４−ピペリジル）ヘキサメチレンジアミン、４−メトキシ−メチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィン−コポリマーと２，２，６，６−テトラメチル−４−アミノピペリジンまたは１，２，２，６，６−ペンタメチル−４−アミノピペリジンとの反応生成物。
【０１０１】
３．７．  オキサミド、例えば、４，４’−ジオクチルオキシオキサニリド、２，２’−ジエトキシオキサニリド、２，２’−ジオクチルオキシ−５，５’−ジ−ｔｅｒｔ−ブトキサニリド（ｂｕｔｏｘａｎｉｌｉｄｅ）、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリド（ｅｔｈｏｘａｎｉｌｉｄｅ）、およびそれと２−エトキシ−２’−エチル−５，４’−ジ−ｔｅｒｔ−ブトキサニリドとの混合物、ｏ−およびｐ−メトキシ−二置換オキサニリドの混合物、およびｏ−およびｐ−エトキシ−二置換オキサニリドの混合物。
【０１０２】
３．８．  ２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１０３】
４．  金属不活性化剤、例えば、Ｎ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１０４】
５．  ホスフィットおよびホスホナイト、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，４−ジ−クミルフェニル）ペンタエリトリトールジホスフィット、ビス（２，６−ジ−ｔｅｒｔ−ブチル−４−メチルフェニル）ペンタエリトリトールジホスフィット、ジイソデシルオキシペンタエリトリトールジホスフィット、ビス（２，４−ジ−ｔｅｒｔ−ブチル−６−メチルフェニル）−ペンタエリトリトールジホスフィット、ビス（２，４，６−トリス（ｔｅｒｔ−ブチルフェニル）ペンタエリトリトールジホスフィット、トリステアリルソルビトールトリホスフィット、テトラキス（２，４−ジ−ｔｅｒｔ−ブチルフェニル）  ４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、６−フルオロ−２，４，８，１０−テトラ−ｔｅｒｔ−ブチル−１２−メチル−ジベンズ［ｄ，ｇ］−１，３，２−ジオキサホスホシン、２，２’，２’’−ニトリロ−［トリエチルトリス（３，３’，５，５’−テトラ−ｔｅｒｔ−ブチル−１，１’−ビフェニル−２，２’−ジイル）ホスフィット］、２−エチルヘキシル（３，３’，５，５’−テトラ−ｔｅｒｔ−ブチル−１，１’−ビフェニル−２，２’−ジイル）ホスフィット、５−ブチル−５−エチル−２−（２，４，６−トリ−ｔｅｒｔ−ブチルフェノキシ）−１，３，２−ジオキサホスフィラン。
【０１０５】
６．  リン含有酸、リン含有酸の塩、リン含有酸のエステルまたはそれらの誘導体：
リン含有酸は、リンのオキソ酸、例えばリン酸、ホスホン酸およびホスフィン酸を含む。リン含有酸の適した塩は、アルカリ金属塩、アルカリ土類金属塩または遷移金属塩である。それらの中で、カルシウム、バリウム、マグネシウム、ナトリウム、カリウム、マンガンおよびアルミニウム塩が好ましい。ホスフィン酸ナトリウム（ＮａＰＯ2Ｈ2、次亜リン酸ナトリウムとしても公知）、ビスホスフィン酸マンガン（Ｍｎ（Ｈ2ＰＯ2）2、次亜リン酸マンガン（ＩＩ）としても公知）、ホスフィン酸アルミニウム（Ａｌ（Ｈ2ＰＯ2）3）、およびそれらの混合物が特に好ましい。ホスホン酸エステル、半エステルおよびそれらの混合物、特にヒドロキシフェニルアルキルホスホン酸のエステル、半エステルまたはそれらの混合物、例えばＷＯ２００７００６６４７号内に開示されるもの、特にカルシウムビス［モノエチル（３，５−ジ−ｔｅｒｔ−ブチル−４−ヒドロキシベンジル）ホスホネート］  （Ｉｒｇａｍｏｄ（登録商標）  １９５、ＢＡＳＦ  ＳＥから市販）、またはジエチル（３，５−ジ−ｔｅｒｔ−ブチル−４−ヒドロキシベンジル）ホスホネート  （Ｉｒｇａｍｏｄ（登録商標）  ２９５、ＢＡＳＦ  ＳＥから市販）も特に好ましい。
【０１０６】
７．  ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化タローアミンから誘導されるＮ，Ｎ−ジアルキルヒドロキシルアミン。
【０１０７】
８．  ニトロン、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン（ｔｒｉｄｅｃｙｌｎｎｉｔｒｏｎｅ）、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化タローアミンから誘導されるＮ，Ｎ−ジアルキルヒドロキシルアミンから誘導されるニトロン。
【０１０８】
９．  チオ相乗剤、例えば、ジラウリルチオジプロピオネートまたはジステアリルチオジプロピオネート。
【０１０９】
１０．  過酸化物捕捉剤、例えば、Ｐ−チオジプロピオン酸のエステル、例えば、ラウリル、ステアリル、ミリスチルまたはトリデシルのエステル、メルカプトベンズイミダゾール、または２−メルカプトベンズイミダゾールの亜鉛塩、ジブチルジチオカルバミン酸亜鉛、ジオクタデシルジスルフィド、ペンタエリトリトールテトラキス−（ｐ−ドデシルメルカプト）プロピオネート。
【０１１０】
１１．  ポリアミド安定剤、例えば、銅塩とヨウ化物および／またはリン化合物との組み合わせ、および二価のマンガン塩。
【０１１１】
１２．  塩基性補助安定剤、例えば、メラミン、ポリビニルピロリドン、ジシアンジアミド、トリアリルシアヌレート、ウレア誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンまたはピロカテコール酸亜鉛。該ポリアミド樹脂は好ましくはステアリン酸バリウムを含有しない。
【０１１２】
１３．  他の添加剤、例えば、可塑剤、潤滑剤、流れ調整剤、防炎加工剤、離型剤および膨張剤。
【０１１３】
１４．  ベンゾフラノンおよびインドリノン、例えば、ＵＳ−Ａ−４３２５８６３号；  ＵＳ−Ａ−４３３８２４４号；  ＵＳ−Ａ−５１７５３１２号；  ＵＳ−Ａ−５２１６０５２号；  ＵＳ−Ａ−５２５２６４３号；  ＤＥ−Ａ−４３１６６１１号；  ＤＥ−Ａ−４３１６６２２号；  ＤＥ−Ａ−４３１６８７６号；  ＥＰ−Ａ−０５８９８３９号、またはＥＰ−Ａ−０５９１１０２号内に開示されているもの、または３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン。
【０１１４】
１５．  充填材または強化材は、例えばガラスクロス、ガラスマットまたはフィラメントガラスロービングの形態でのガラス繊維、チョップトガラス、ガラスビーズおよびウォラストナイトを含む。ガラス繊維は短いガラス繊維の形態および連続的な繊維（ロービング）の形態の両方において混合され得る。
【０１１５】
１６．  帯電防止剤、例えばアミン誘導体、例えばＮ，Ｎ−ビス（ヒドロキシアルキル）−アルキルアミンまたは−アルキレンアミン、ポリエチレングリコールエステルおよびエーテル、エトキシ化カルボン酸エステルおよびカルボキサミド、およびグリセロールモノステアレートおよびジステアレート、およびそれらの混合物。
【０１１６】
１７．  殺生剤は、殺虫剤または殺菌剤であってよい。
【０１１７】
式Ｉの少なくとも１つの化合物は、ポリアミド樹脂の質量に対して、０．００１〜５質量％、好ましくは０．０１〜３％質量％、例えば０．００１〜３％、０．０１〜２％、０．０１〜１．５％または０．０２５〜１％の量で存在する。
【０１１８】
式（Ｉ）の化合物対随意の上述の成分（存在する場合）の質量比は、好ましくは１：１００〜１００：１、例えば１：９０〜９０：１、１：８０〜８０：１、１：７０〜７０：１、１：６０〜６０：１、１：５０〜５０：１、１：４０〜４０：１、１：３０〜３０：１、１：２０〜２０：１、１：１０〜１０：１、１：５〜５：１、１：４〜４：１、１：３〜３：１、１：２〜２：１または１：１である。
【０１１９】
本発明によれば、ポリアミド樹脂の少なくとも１つの固体の材料特性を改善するための方法であって、
ａ）  ポリアミドを準備する段階、
ｂ）  上記で定義された式Ｉの少なくとも１種の尿素化合物を準備する段階、
ｃ）  式Ｉの尿素化合物をポリアミド中に混合する段階
を含む方法が提供される。
【０１２０】
ポリアミドは好ましくは、上記で定義されたとおり、脂肪族ポリアミドホモポリマー、脂肪族ポリアミドコポリマー、部分芳香族ポリアミドおよびそれらの混合物から選択される。ポリアミド樹脂は、上記で定義されたとおり、他の成分または添加剤、例えば着色剤、酸化防止剤、ＵＶ吸収剤、光安定剤、強化材、充填材、防曇剤、離型剤、殺生剤、帯電防止剤および流動改質剤を含むことができる。式Ｉの尿素化合物において、基Ｒ1、Ｒ2、Ｚおよび添字ｘは、好ましくは好ましい意味の１つを有する。式Ｉの尿素化合物は、ポリマー樹脂の質量に対して、０．００１〜５質量％、好ましくは０．０１〜３％質量％、より好ましくは０．０５〜２質量％の量で存在してよい。
【０１２１】
本願の方法によって、固体特性が改善されたポリアミド樹脂が提供される。特に、機械的特性および光沢から選択される固体特性が改善される。本発明の方法によって製造されるポリアミド樹脂は、引張特性およびノッチ付衝撃靭性が改善される。引張特性は、好ましくは降伏応力、降伏歪、破断時引張歪、破断時引張応力、弾性率および剪断弾性率から選択される。
【０１２２】
式Ｉの少なくとも１つの化合物および随意のさらなる成分を、個々に、または互いに混合して、ポリアミド樹脂に添加できる。望ましい場合、ポリアミドポリマー中に混合する前に、個々の添加剤を例えば溶融物（溶融混合）で互いに混合できる。
【０１２３】
ポリアミド樹脂中への式Ｉの化合物の混入および前記の従来の成分の随意の混入を、任意の公知の方法によって行うことができる。この混入を、例えば乾式混合によって、様々な成分の混合物を押し出すことによって、従来のマスターバッチ技術、添加剤の濃縮物を添加すること、ポリマー担体中に混合された添加剤、例えば充填材を添加することおよびその種のものによって行うことができる。
【０１２４】
混入を、攪拌機、例えば密閉装置、例えばニーダ、ミキサーまたは攪拌容器を装備した任意の加熱可能な容器内で実施できる。本発明による組成物の加工の例は、射出ブロー成形、押出、ブロー成形、押出しブロー成形、回転成形、型内装飾（ｉｎ  ｍｏｌｄ  ｄｅｃｏｒａｔｉｏｎ）  （後方射出）、スラッシ成形、射出成形、同時射出成形、フォーミング、圧縮成形、プレス、フィルム押出（キャストフィルム；  ブローフィルム），  紡績（織布、不織布）、延伸（一軸、二軸）、アニーリング、深絞り、カレンダー加工（ｃａｌａｎｄｅｒｉｎｇ）、機械的変形、焼結、同時押出である。混入を好ましくは押出機内、またはニーダ内で、文献内で公知の方法に従って行う。
【０１２５】
処理を不活性雰囲気中または酸素の存在中で実施するかは重要ではない。
【０１２６】
式Ｉの化合物を含むポリアミド樹脂を、任意の適した溶融加工技術、例えば射出成形、押出、ブロー成形、射出ブロー成形、熱成形およびその種のものを使用して成形して、成形物品に成形することができる。
【０１２７】
式Ｉの化合物を含むポリアミド樹脂は通常、フィルム、繊維、シート、パイプ、半製品、顆粒、容器、ブロー成形された物品またはモノフィラメントである。該フィルムは単層フィルムまたは多層フィルムまたは繊維であってよい。
【０１２８】
式Ｉの化合物を含むポリアミド物品は、高い強度、高い剛性、高いノッチ付衝撃靭性、良好な破断時引張歪、優れた破断時引張応力、優れた弾性率および優れた剪断弾性率を特徴とし、このことは、光学、自動車、航空機、電気／電子、スポーツおよびレジャー、機械工学産業または攻撃的な媒体の分野において使用するために特に重要である。
【０１２９】
前記の一般性を限定するものではないが、式Ｉの化合物を含むポリアミド樹脂から形成される物品は、靭性であり、高温で良好な形状安定性であり且つ破断時引張応力が低い機械部品およびハウジング、例えばギア、ハウジング、例えばフィルタハウジングまたは電磁弁ハウジング、電流ヒーター、垂下ケーブルアタッチメント、電気絶縁性部品、例えば燃料および／またはオイル用のタンクまたは貯蔵器ののぞき窓、蓋、眼鏡の枠（ｓｐｅｃｔａｃｌｅ  ｆｒａｍｅ）、眼鏡、工学装置用のレンズ、加熱装置用ののぞき窓、飲用水の処理のためのフィルターカップ、瓶、ガスまたは液体媒体用の流量計、クロックケース、腕時計ケース、自動車用アクセサリ、ランプケース、ランプ用の反射板、バックライト付きスイッチ、外科用材料、カートリッジまたは装飾部品、スポーツ用品または包装材料を含むことができる。
【０１３０】
表面光沢は、ＤＩＮ６７５３０に準拠して測定される（測定角２０°および６０°）。降伏応力、降伏歪、破断時引張応力、破断時引張歪、およびヤング率は、ＥＮ  ＩＳＯ  ５２７−２に準拠して測定される。シャルピーノッチ付衝撃靭性は、ＤＩＮ  ＥＮ  ＩＳＯ  １７９−２に準拠し、ノッチＳ、  ２３℃での射出で測定される。貯蔵弾性率Ｇ’および損失弾性率Ｇ’’は、ＩＳＯ  ６７２１−７に準拠し、１５．１〜１９７．３℃の範囲の温度で測定された。
【０１３１】
本発明をここで、以下の実施例によってさらに詳細に説明する。しかしながら、以下の実施例の目的は説明のみであり、且つ、本発明をそれらに限定することは意図されていない。
【０１３２】
式Ｉの化合物の調製
１．１  ｘ＝１且つＲ1＝Ｒ2である場合の式Ｉの化合物
例１：  １，１’−（トランス−１，４−シクロヘキシレン）ビス（３−（ｔｅｒｔ−ブチル）ウレア）
ｔｅｒｔ−ブチルイソシアネート（３．９０ｇ、０．０３９ｍｏｌ）の乾燥テトラヒドロフラン（ＴＨＦ）  （５０ｍＬ）中の溶液を、ゆっくりとトランス−１，４−ジアミノシクロヘキサン（２．１０ｇ、０．０１９ｍｏｌ）の乾燥ＴＨＦ  （１００ｍＬ）中の溶液に不活性雰囲気下で添加した。生じる混合物を加熱して還流させ、且つ２４時間撹拌した。析出物をろ過し、且つ追加的な乾燥ＴＨＦで洗浄した。生じる白色の固体をＮ，Ｎ−ジメチルホルムアミド（ＤＭＦ）から再結晶化し、且つ、高真空下で乾燥させた。
【０１３３】
ＭＳ（７０ｅＶ）：  ３１２（Ｍ+）。
【０１３４】
例２：  １，１’−（トランス−１，４−シクロヘキシレン）ビス（３−（シクロヘキシル）ウレア）
シクロヘキシルイソシアネート（５．４９ｇ、０．０４４ｍｏｌ）の乾燥ＴＨＦ（５０ｍＬ）中の溶液を、ゆっくりとトランス−１，４−ジアミノシクロヘキサン（２．５１ｇ、０．０２２ｍｏｌ）の乾燥ＴＨＦ（１００ｍＬ）中の溶液に不活性雰囲気下で添加した。生じる混合物を加熱して還流させ、且つ２４時間撹拌した。析出物をろ過し、且つ追加的な乾燥ＴＨＦで洗浄した。生じる白色の固体をＤＭＦから再結晶化し、且つ、高真空下で乾燥させた。
【０１３５】
ＭＳ（７０ｅＶ）：  ３６４（Ｍ+）。
【０１３６】
例３：  １，１’−（トランス−１，４−シクロヘキシレン）ビス（３−（イソ−プロピル）ウレア）
イソプロピルアミン（１．２５ｇ、０．０２２ｍｏｌ）の乾燥ＴＨＦ（５０ｍＬ）中の溶液を、ゆっくりとトランス−１，４−シクロヘキサンジイソシアネート（１．７５ｇ、０．０１１ｍｏｌ）の乾燥ＴＨＦ（１００ｍＬ）中の溶液に不活性雰囲気下で添加した。生じる混合物を加熱して還流させ、且つ２４時間撹拌した。析出物をろ過し、且つ追加的な乾燥ＴＨＦで洗浄した。生じる白色の固体をＤＭＦから再結晶化し、且つ、高真空下で乾燥させた。
【０１３７】
ＭＳ（７０ｅＶ）：  ２８４（Ｍ+）。
【０１３８】
例４：  １，１’−（トランス−１，４−シクロヘキシレン）ビス（３−（１−エチルプロピル）ウレア）
３−アミノペンタン（２．２０ｇ、０．０２５ｍｏｌ）の乾燥ＴＨＦ（５０ｍＬ）中の溶液を、ゆっくりとトランス−１，４−シクロヘキサンジイソシアネート（２．００ｇ、０．０１２ｍｏｌ）の乾燥ＴＨＦ（１００ｍＬ）中の溶液に不活性雰囲気下で添加した。生じる混合物を加熱して還流させ、且つ２４時間撹拌した。析出物をろ過し、且つ追加的な乾燥ＴＨＦで洗浄した。生じる白色の固体をＤＭＦから再結晶化し、且つ、高真空下で乾燥させた。
【０１３９】
ＭＳ（７０ｅＶ）：  ３４０（Ｍ+）。
【０１４０】
例５：  １，１’−（シス−１，４−シクロヘキシレン）ビス（３−（シクロヘキシル）ウレア）
イソシアナトシクロヘキサン（３．２５ｇ、０．０２６ｍｏｌ）の乾燥ＴＨＦ（５０ｍＬ）中の溶液を、ゆっくりとシス−１，４−シクロヘキサンジアミン（１．５０ｇ、０．０１３ｍｏｌ）の乾燥ＴＨＦ（１００ｍＬ）中の溶液に不活性雰囲気下で添加した。生じる混合物を加熱して還流させ、且つ２４時間撹拌した。析出物をろ過し、且つ追加的な乾燥ＴＨＦで洗浄した。生じる白色の固体をＭｅＯＨから再結晶化し、且つ、高真空下で乾燥させた。
【０１４１】
融点：  ２５２℃
ＭＳ（７０ｅＶ）：  ３６４（Ｍ+）。
【０１４２】
例６：  １，１’−（シス−１，４−シクロヘキシレン）ビス（３−（ｔｅｒｔ−ブチル）ウレア）
ｔｅｒｔ−ブチルイソシアネート（２．５７ｇ、０．０２６ｍｏｌ）の乾燥ＴＨＦ（５０ｍＬ）中の溶液を、ゆっくりとシス−１，４−シクロヘキサンジアミン（１．５０ｇ、０．０１３ｍｏｌ）の乾燥ＴＨＦ（１００ｍＬ）中の溶液に不活性雰囲気下で添加した。生じる混合物を加熱して還流させ、且つ２４時間撹拌した。析出物をろ過し、且つ追加的な乾燥ＴＨＦで洗浄した。生じる白色の固体をＭｅＯＨから再結晶化し、且つ、高真空下で乾燥させた。
【０１４３】
融点：  ３１９℃
ＭＳ（７０ｅＶ）：  ３１２（Ｍ+）。
【０１４４】
例７〜１３の化合物を、同様に調製した。
【０１４５】
例７：  １，１’−（トランス−１，４−シクロヘキシレン）ビス（３−（１，１−ジメチルプロピル）ウレア）
ＭＳ（７０ｅＶ）：  ３４０（Ｍ+）。
【０１４６】
例８：  １，１’−（トランス−１，４−シクロヘキシレン）ビス（３−（ｔｅｒｔ−オクチル）ウレア）
ＭＳ（７０ｅＶ）：  ４２６（Ｍ+）。
【０１４７】
例９：  １，１’−（トランス−１，４−シクロヘキシレン）ビス（３−（１，５−ジメチルヘキシル）ウレア）
ＭＳ（７０ｅＶ）：  ４２５（Ｍ+）。
【０１４８】
例１０：  １，１’−（トランス−１，４−シクロヘキシレン）ビス（３−（１−アダマンチル）ウレア）
ＭＳ（７０ｅＶ）：  ４６８（Ｍ+）。
【０１４９】
例１１：  １，１’−（トランス−１，４−シクロヘキシレン）ビス（３−ｎ−ブチルウレア）
融点：  ３５８℃
ＭＳ（７０ｅＶ）：  ３１２（Ｍ+）。
【０１５０】
例１２：  １，１’−（トランス−１，４−シクロヘキシレン）ビス（３−（ｎ−プロピル）ウレア）
ＭＳ（７０ｅＶ）：  ２８４（Ｍ+）。
【０１５１】
例１３：  １，１’−（トランス−１，４−シクロヘキシレン）ビス（３−（エチル）ウレア）
ＭＳ（７０ｅＶ）：  ２５６（Ｍ+）。
【０１５２】
例１４：  （４−ウレイドシクロヘキシル）ウレア
トランス−１，４−ジアミノシクロヘキサン（２．１０ｇ、０．０１９ｍｏｌ）を水（４０ｍＬ）中で溶解した。ＨＣｌの添加によって、該溶液をｐＨ５〜７にした。シアン酸カリウム３．３０ｇを撹拌しながらゆっくりと添加した。生じる混合物を加熱して還流させ、且つ２４時間撹拌した。析出物をろ過し、且つ追加的な水で洗浄した。生じる白色の固体を高真空下で乾燥させた。
【０１５３】
１．２  ｘ＝１且つＲ1がＲ2とは異なる場合の式Ｉの化合物
例１５：  １−ｔｅｒｔ−ブチル−３−［４−（シクロヘキシルカルバモイルアミノ）シクロヘキシル］ウレア
１５．１  トランス−１−（４−アミノシクロヘキシル）−３−シクロヘキシルウレア
トランス−１，４−ジアミノシクロヘキサン（６．１５ｇ、０．０５４ｍｏｌ）の乾燥ＴＨＦ（５００ｍＬ）中の溶液を、冷却浴（イソプロピルアルコール／ドライアイス）中、不活性雰囲気下で−４０℃に冷却した。乾燥ＴＨＦ（１００ｍＬ）中のイソシアナトシクロヘキサン（６．７５ｇ、０．０５４ｍｏｌ）を強く撹拌しながらゆっくりと添加した。生じる混合物をさらに２４時間、室温で撹拌した。析出する白色の固体をろ過し、水中に懸濁させ、且つｐＨ２へと酸性化した（ＨＣｌ）。現れてくる透明な溶液を再度ろ過し、且つ、ろ液をｐＨ８にし（ＮａＯＨ）、ここで、トランス−１−（４−アミノシクロヘキシル）−３−シクロヘキシルウレアが白色の固体として析出した。
【０１５４】
１５．２  １−ｔｅｒｔ−ブチル−３−［４−（シクロヘキシルカルバモイルアミノ）シクロヘキシル］ウレア
ｔｅｒｔ−ブチルイソシアネート（１．１７ｇ、０．０１２ｍｏｌ）の乾燥Ｎ−メチル−２−ピロリドン（ＮＭＰ）（５０ｍＬ）中の溶液を、ゆっくりとトランス−１−（４−アミノシクロヘキシル）−３−シクロヘキシルウレア（２．８３ｇ、０．０１２ｍｏｌ）の乾燥ＮＭＰ（１００ｍＬ）中の溶液に不活性雰囲気下で添加した。生じる混合物を７０℃に加熱し、且つ２４時間撹拌した。溶液を１ＭのＨＣＬ中で析出させ、且つろ過して取り出した。生じる白色の固体をＴＨＦで洗浄し、ＤＭＦから再結晶化し、且つ、高真空下で乾燥させた。
【０１５５】
融点：  ３２５℃
ＭＳ（７０ｅＶ）：  ３３８（Ｍ+）。
【０１５６】
１．３  ｘ＝２且つＲ1＝Ｒ2である場合の式Ｉの化合物
例１６
【化９】
2015516996.tif 000011
【０１５７】
１６．１  トランス−１−（４−アミノシクロヘキシル）−３−シクロヘキシルウレア
トランス−１，４−ジアミノシクロヘキサン（６．１５ｇ、０．０５４ｍｏｌ）をフレームドライされたシュレンク管に添加し、且つ、ＴＨＦ（５００ｍＬ）中、アルゴン雰囲気下で溶解した。溶液を冷却浴（イソプロピルアルコール／ドライアイス）中で−４０℃に冷却し、且つ、ＴＨＦ（１００ｍＬ）中で希釈されたシクロヘキシルイソシアネート（６．７５ｇ、０．０５４ｍｍｏｌ）を、強く撹拌しながらゆっくりと添加した。反応混合物を１２時間、室温で撹拌した。析出する白色の固体をろ過して取り出し、水中に懸濁させ、且つｐＨ２へと酸性化した（ＨＣｌ）。現れてくる透明な溶液を再度ろ過し、且つ、ろ液をｐＨ８にし（ＮａＯＨ）、ここで、トランス−１−（４−アミノシクロヘキシル）−３−シクロヘキシルウレアが白色の固体として析出した。
【０１５８】
１６．２
【化１０】
2015516996.tif 000012
【０１５９】
フラスコにＴＨＦ中のトランス−１−（４−アミノシクロヘキシル）−３−シクロヘキシルウレアを満たし、ホスゲンをバブリングして入れた。反応完了後、過剰なホスゲンおよび溶剤を減圧下で除去し、表題の化合物をもたらした。
【０１６０】
１．４  ｘ＝３且つＲ1＝Ｒ2である場合の式Ｉの化合物
例１７
【化１１】
2015516996.tif 000013
【０１６１】
トランス−１−（４−アミノシクロヘキシル）−３−シクロヘキシルウレア（３．２ｇ、１３ｍｏｌ）をフレームドライされたシュレンク管に添加し、且つ、ＮＭＰ中、アルゴン雰囲気下で溶解した。ＮＭＰ中で希釈されたトランス−１，４−シクロヘキサンジイソシアネート（１ｇ、６ｍｍｏｌ）を強く撹拌しながらゆっくりと添加した。生じる混合物を８０℃に加熱し、且つ１２時間撹拌した。溶液を１ＭのＨＣＬ中で析出させ、且つろ過して取り出した。生じる白色の固体をＴＨＦで洗浄し、且つ真空下で２時間乾燥した（７０℃、１００ｍｂａｒ）。
【０１６２】
ＭＳ（７０ｅＶ）：  ２６５（Ｍ+）。
【０１６３】
特段記載されない限り、以下の一般的な手順を実施例において使用した。
【０１６４】
混合手順：
ポリアミドペレットおよび式Ｉの尿素化合物を濃度１．０質量％で正確に計量した。その後、組成物をタンブル混合した。その後、上述の混合物を同時回転ツインスクリューコンパウンダー内（ＺＳＫ１８）内、回転速度３００ｒｐｍで、２６０℃の溶融温度且つ１時間あたり６ｋｇのスループットでコンパウンドした。ニートのポリアミドを同様に処理して、ブランクのコントロール試料を作製した。
【０１６５】
以下のポリアミドを使用した：
Ｕｌｔｒａｍｉｄ（登録商標）  Ｂ２７、ＢＡＳＦ  ＳＥ（ドイツ）から入手可能、ＰＡ  ６等級。
【０１６６】
射出成形：
射出成形を、スクリュー直径３０ｍｍを有する射出成形機において、溶融温度２６０℃で実施した。溶融物を、金型温度８０℃の金型内に射出した。保持圧力は６００ｂａｒであった。作製された試料は、ＤＩＮ  ＥＮ  ＩＳＯ  ５２７−２、Ｔｙｐ  １Ａに準拠する標準的な引張試験片であり、且つＩＳＯ１７９−２／１  ｅＡ（Ｆ）に準拠するシャルピー試験片であった。
【０１６７】
以下の表Ｉに列挙される式Ｉの化合物を含む組成物、リファレンス、および比較用組成物を、上述のとおりに調製し、試料の厚さは４．０ｍｍに設定された。
【０１６８】
表Ｉ
【表１】
2015516996.tif 000014
【０１６９】
*  Ｎ，Ｎ’−ヘキサン−１，６−ジイルビス［３−（３，５−ジ−ｔｅｒｔ−ブチル−４−ヒドロキシフェニル）プロパンアミド］、ＣＡＳ  ２３１２８−７４−７
**  Ｃｅａｓｉｔ  ＡＶ、粉末流動助剤、Ｂａｅｒｌｏｃｈｅｒ製
ＩＣ  本発明の組成物
ＣＣ  比較用組成物
【０１７０】
表ＩＩ：  式Ｉの化合物を含む組成物、リファレンス用組成物および比較用組成物の選択された光学特性
【表２】
2015516996.tif 000015
【０１７１】
式Ｉの化合物を使用すると、それらが混合されるポリアミド組成物の光沢が、前記の添加が行われない組成物と比べて改善する。
【０１７２】
表ＩＩＩ：  式Ｉの化合物を含む組成物、リファレンス用組成物および比較用組成物の引張特性
【表３】
2015516996.tif 000016
【０１７３】
式Ｉの化合物を使用すると、ヤング率（弾性率）および破断時引張歪の値が、前記の添加が行われない組成物と比べて増加する。
【０１７４】
表ＩＶ：  式Ｉの化合物を含む組成物、リファレンス用組成物および比較用組成物のシャルピーノッチ付衝撃靭性
【表４】
2015516996.tif 000017
【０１７５】
式Ｉの化合物を含むポリアミド樹脂組成物は、前記の添加が行われないかもしくはタルクの添加が行われた組成物と比較べて、２３℃で優れたノッチ付衝撃靭性を示す。試験試料は厚さ４ｍｍを有した。
【０１７６】
ＤＭＴＡ−試験
貯蔵弾性率Ｇ’（弾性応答率）および損失弾性率Ｇ’’（粘性応答率）を、動機械的熱分析（Ｄｙｎａｍｉｃ  Ｍｅｃｈａｎｉｃａｌ  Ｔｈｅｒｍａｌ  Ａｎａｌｙｓｉｓ）（ＩＳＯ  ６７２１−７に準拠して測定されるＤＭＴＡ）によって測定した。測定をＲｈｅｏｍｅｔｒｉｃ  ＲＤＡ  １装置において、乾燥状態の試験試料を使用して行った。試験試料の寸法は、長さ４．０ｃｍ、幅１．０ｃｍ、厚さ０．１ｃｍであった（プレス板製）。開始時に印加された歪み：  ０．２％、周波数１Ｈｚ、窒素雰囲気下で１５．１℃から加熱開始（温度５Ｋ刻み）。試験に先立ち、試料を８０℃で３日間の時間、真空下で予め調節した。
【０１７７】
表Ｖ：  式Ｉの化合物を含む組成物およびリファレンス用組成物の貯蔵弾性率Ｇ’および損失弾性率Ｇ’’
【表５】
2015516996.tif 000018
【０１７８】
ニートのポリアミド（乾燥）並びに組成物ＩＣ１（乾燥）のガラス転移温度は、ＤＴＭＡによって測定して６４℃であった。貯蔵弾性率および損失弾性率から理解されるとおり、ＴGより上でのＩＣ１の剛性の変化は、リファレンス組成物のものよりも小さい。従って、ＩＣ１の剛性は、ガラス転移温度を上回る温度範囲において、リファレンス組成物の剛性よりも高い。
【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
ポリアミド樹脂の固体特性の少なくとも１つを改善するための、式Ｉ
【化１】
2015516996.tif 000020
［式中、
ｘは１、２または３であり、
Ｒ1およびＲ2は互いに独立して、水素、分枝鎖のＣ3〜Ｃ10−アルキル、Ｃ5〜Ｃ12−シクロアルキル、Ｃ5〜Ｃ12−シクロアルキル−Ｃ1〜Ｃ4−アルキル、フェニルおよびフェニル−Ｃ1〜Ｃ4−アルキルから選択され、最後に述べられた４つの基における各々の環は、非置換であるか、または１つもしくはそれより多くの同一もしくは異なる基Ｒaによって置換されており、前記ＲaはＣ1〜Ｃ10−アルキルまたはハロゲンから選択され、且つ、
ＺはＣ3〜Ｃ10−アルカンジイル、非置換または置換されたアリーレン、非置換または置換されたアリーレン−Ｃ1〜Ｃ4−アルキレン−アリーレン、非置換または置換されたヘテロアリーレン、非置換または置換されたヘテロアリーレン−Ｃ1〜Ｃ4−アルキレン−ヘテロアリーレン、非置換または置換されたＣ5〜Ｃ8−シクロアルキレン、非置換または置換されたＣ5〜Ｃ8−シクロアルキレン−Ｃ1〜Ｃ4−アルキレン−Ｃ5〜Ｃ8−シクロアルキレン、非置換または置換されたヘテロシクロアルキレン、および非置換または置換されたヘテロシクロアルキレン−Ｃ1〜Ｃ4−アルキレン−ヘテロシクロアルキレンから選択される］
の少なくとも１種の尿素化合物の使用。
【請求項２】
前記固体特性が、機械的特性および光沢から選択される、請求項１に記載の使用。
【請求項３】
前記機械的特性が、引張特性およびノッチ付衝撃靭性から選択される、請求項２に記載の使用。
【請求項４】
前記引張特性が、降伏応力、降伏歪、破断時引張歪、破断時引張応力、弾性率および剪断弾性率から選択される、請求項３に記載の使用。
【請求項５】
式Ｉにおいて、Ｒ1およびＲ2が、互いに独立して、水素、アルキル基の第二級または第三級炭素原子を介して骨格に取り付けられる分枝鎖のＣ3〜Ｃ10−アルキル、非置換または１もしくは２つの基Ｒaによって置換されたＣ5〜Ｃ10−シクロアルキル、および非置換または１もしくは２つの基Ｒaによって置換されたフェニルから選択される、請求項１から４までのいずれか１項に記載の使用。
【請求項６】
式Ｉにおいて、Ｒ1およびＲ2が同じ意味を有する、請求項１から５までのいずれか１項に記載の使用。
【請求項７】
式Ｉにおいて、ＺがＣ5〜Ｃ8−アルキレン、Ｃ5〜Ｃ7−シクロアルキレン、Ｃ5〜Ｃ7−シクロアルキレン−ＣＨ2−Ｃ5〜Ｃ7−シクロアルキレン、フェニレンまたはフェニレン−ＣＨ2−フェニレンであり、ここで、最後に述べられた４つの基における各々の環は非置換であるか、または１もしくは２つの同一もしくは異なる基Ｒbによって置換されており、前記ＲbはＣ1〜Ｃ10−アルキルおよびハロゲンから選択される、請求項１から６までのいずれか１項に記載の使用。
【請求項８】
式Ｉにおいて、Ｚが直鎖のＣ5〜Ｃ8−アルキレンまたはＣ5〜Ｃ7−シクロアルキレンである、請求項７に記載の使用。
【請求項９】
式Ｉにおいて、ｘが１である、請求項１から８までのいずれか１項に記載の使用。
【請求項１０】
式Ｉにおいて、
Ｒ1およびＲ2が同一であり、且つ、水素、ｔｅｒｔ−ブチル、１，１−ジメチルプロピル、１，５−ジメチルヘキシル、１，１，３，３−テトラメチルブチルおよび１−アダマンチルから選択され、
Ｚがトランス１，４−シクロヘキシレンであり、且つ、
ｘが１である、
請求項１から９までのいずれか１項に記載の使用。
【請求項１１】
前記ポリアミド樹脂が、脂肪族ポリアミドホモポリマー、脂肪族ポリアミドコポリマー、部分芳香族ポリアミドおよびそれらの混合物から選択される、請求項１から１０までのいずれか１項に記載の使用。
【請求項１２】
前記ポリアミドポリマーが、ＰＡ  ６、ＰＡ  ７、ＰＡ  １０、ＰＡ  １１、ＰＡ  １２、ＰＡ  ６６、ＰＡ  ６９、ＰＡ  ６１０、ＰＡ  ６１２、ＰＡ  １０１０、ＰＡ  ６／６６、ＰＡ  ６６／６、ＰＡ  ６６／６１０およびそれらの混合物から、好ましくはＰＡ  ６、ＰＡ  １１、ＰＡ  １２、ＰＡ  ６６、ＰＡ  ６１０、ＰＡ  ６６／６およびＰＡ  ６／６６から選択される、請求項１から１１までのいずれか１項に記載の使用。
【請求項１３】
前記ポリアミドポリマーが、ＰＡ  ６、ＰＡ  １１、ＰＡ  １２、ＰＡ  ６６、ＰＡ  ６１０、ＰＡ  ６６／６およびＰＡ  ６／６６から選択され、且つ、式Ｉの化合物においてＲ1およびＲ2が同一であり且つ水素、ｔｅｒｔ−ブチル、１，１−ジメチルプロピル、１，５−ジメチルヘキシル、１，１，３，３−テトラメチルブチルおよび１−アダマンチルから選択され、Ｚがトランス１，４−シクロヘキシレンであり、且つｘが１である、請求項１２に記載の使用。
【請求項１４】
前記ポリアミド樹脂が、式Ｉの化合物を、ポリアミド樹脂の質量に対して、０．００１〜５質量％、好ましくは０．０１〜３％質量％、より好ましくは０．０５〜２質量％の量で含む、請求項１から１３までのいずれか１項に記載の使用。
【請求項１５】
前記ポリアミド樹脂が追加的に、着色剤、酸化防止剤、ＵＶ吸収剤、光安定剤、強化材、充填材、防曇剤、離型剤、殺生剤、帯電防止剤および流動改質剤から選択される少なくとも１種のさらなる添加剤を含む、請求項１から１４までのいずれか１項に記載の使用。
【請求項１６】
ポリアミド樹脂の固体特性の少なくとも１つを改善するための方法であって、ポリアミド樹脂に、請求項１および５から１０までのいずれか１項で定義された式Ｉの少なくとも１種の尿素化合物を添加することを含む、前記方法。
【国際調査報告】
2015516996.tif 000021
2015516996.tif 000022
2015516996.tif 000023